(57)【要約】【課題】  廃棄物として回収された綿や麻などの天然繊維類類を用いて、温熱効果に優れた布製品、吸着除去剤、脱臭・浄化剤、調湿剤などに適用可能な繊維炭を安価に提供する。【解決手段】  加熱室内に配置した炭化室に天然繊維類を入れ、燃焼室から高温の燃焼ガスを加熱室に導入して、酸素を絶った状態の炭化室内を６５０〜８００℃に加熱することにより、天然繊維類を炭化する。得られた繊維炭は、炭化物の微細気孔にタール分が残留せず、９０ｍ２／ｇ以上の平均比表面積を有している。【選択図】      図３
2006016699.tif 000002
【特許請求の範囲】
【請求項１】
天然繊維類が酸素を絶った状態において６５０〜８００℃で炭化されたものであり、９０ｍ２／ｇ以上の平均比表面積を有することを特徴とする繊維炭。
【請求項２】
炭化物の微細気孔にタール分が残留していないことを特徴とする、請求項１に記載の繊維炭。
【請求項３】
温熱効果に優れた布製品、吸着除去剤、脱臭・浄化剤、又は調湿剤に用いることを特徴とする、請求項１又は２に記載の繊維炭。
【請求項４】
加熱室内に配置した炭化室に天然繊維類を入れ、燃焼室から高温の燃焼ガスを加熱室に導入して、酸素を絶った状態の炭化室内を６５０〜８００℃に加熱して天然繊維類を炭化することを特徴とする繊維炭の製造方法。
【発明の詳細な説明】
【技術分野】
【０００１】
本発明は、綿や麻などの天然繊維類を炭化した繊維炭、及びその製造方法に関するものである。
【背景技術】
【０００２】
従来から、炭の製造方法を利用して、木材や竹、各種ペーパー類などの廃棄物を炭化処理することが行われている。例えば、特開平２００１−３１６６７５公報には、燃焼室と炭化室を設けた炭化装置において、建築廃材などを炭化室に入れ、燃焼室をバーナで加熱することにより、炭化室内を約４００℃に加熱して、有機物を炭化処理する方法が記載されている。
【０００３】
しかし、このような従来の炭化装置及び炭化方法は、廃棄物の処理を主な目的としていいるため、経済性を考慮して一般的に４００℃程度の温度で、高くても５００℃程度の温度で炭化処理が行われていた。また、得られる炭化物はタール分の残留が多く、純粋な炭素構造を有するものではないため、特にペーパー類の炭化物などはほとんど有効な使い道がなかった。
【０００４】
一方、従来から知られている炭は、一般に燃料として使用されている。その中でも備長炭に代表される白炭は、１０００℃を超えるような高温で炭化されているため、非常に硬く、タール分の残留がなく、比表面積が大きいなどの特長を有している。そのため最近では、白炭の用途として、室内や冷蔵庫の脱臭などが広まりつつある。しかし、白炭は生産量が少なく、非常に高価であるという欠点があった。
【０００５】
【特許文献１】特開平２００１−３１６６７５公報
【発明の開示】
【発明が解決しようとする課題】
【０００６】
本発明は、このような従来の事情に鑑み、原料として木材や竹の代りに繊維類、特に廃棄物として回収された天然繊維類を用いて、有用な各種用途に用いることが可能な繊維炭を安価に提供することを目的とする。
【課題を解決するための手段】
【０００７】
本発明が提供する繊維炭は、天然繊維類が酸素を絶った状態において６５０〜８００℃で炭化されたものであり、９０ｍ２／ｇ以上の平均比表面積を有することを特徴とする。また、上記本発明の繊維炭は、温熱効果に優れた布製品や、吸着除去剤、脱臭・浄化剤、又は調湿剤などに用いることができる。
【０００８】
また、本発明が提供する繊維炭の製造方法は、加熱室内に配置した炭化室に天然繊維類を入れ、燃焼室から高温の燃焼ガスを加熱室に導入して、酸素を絶った状態の炭化室内を６５０〜８００℃に加熱して天然繊維類を炭化することを特徴とするものである。
【発明の効果】
【０００９】
本発明によれば、原料として一般的な木材や竹を用いるのではなく、廃棄物として回収される衣服類、布類、布団類などの天然繊維類を用いて、寝具類や床パットのような温熱効果に優れた布製品、吸着除去剤などの有用な各種用途に使用できる繊維炭を安価に提供することができる。
【発明を実施するための最良の形態】
【００１０】
本発明で原料として用いる天然繊維類とは綿や麻などの天然繊維類であって、特に廃棄物として回収された衣服類、布類、布団類などがある。これらを原料とすることにより、有用な繊維炭を製造できるため、資源の再利用や環境汚染の防止の点においても有利である。
【００１１】
前述したように、燃焼室と炭化室を設けた従来の炭化装置では、燃焼室をバーナで加熱することにより炭化室内を４００℃程度に、最高でも５００℃程度に加熱して炭化していた。そのため、得られる炭化物はタール分の残留が多く、比表面積は小さく、例えば吸着能が高いといわれる竹炭でも３〜８ｍ３／ｇ程度（ＢＥＴ法で測定）であった。そのため、吸着性能が低いなど特性的に劣るものであったため、ほとんど再利用されることがなかった。
【００１２】
これに対して本発明においては、原料となる天然繊維類を、後述するような炭化装置を用い、酸素を絶った状態において、従来よりも高温の６５０〜８００℃で炭化する。このように高い温度で炭化することによって、得られる繊維炭は、多くの微細気孔を有するうえに、その微細気孔を含め全体にタール分が残留せず、純粋な炭素構造を有することとなる。また、電気抵抗値が５０Ω以下と低い高電導炭となり、大気中にマイナスイオンを放出する効果も期待できる。
【００１３】
また、本発明の繊維炭は、ＢＥＴ法により測定した平均比表面積が９０ｍ２／ｇ以上、好ましくは９０〜１２０ｍ２／ｇと極めて高い値を示し、優れた吸着性能を発揮することができる。この特性を利用して、本発明の繊維炭は、水中や空気中の不純物や有害物、例えばホルムアルデヒドやアセトアルデヒド、トルエン、アンモニアなどの吸着除去剤、室内や車内の脱臭・浄化剤として、あるいは水分の吸着と放出による調湿剤などとして用いることができる。
【００１４】
また、本発明の繊維炭は、加工性が良く且つ任意の形状をとり得るうえ、マイナスイオンの放出効果や、遠赤外線による温熱効果が期待される。従って、本発明の繊維炭は布製品、例えば、ベットカバーや寝間着などの寝具類、肌着や靴下、アイマスク、膝サポーター、手首サポーター、足裏パット、床パットなどに好適に用いることができる。具体的には、原料の形状を保持して炭化された繊維炭を、そのまま又は布状に裁断し、あるいは糸状に解し、更には粉状にして、上記寝具類や床パットなどに縫い込むか若しくは中に充填して、温熱効果に優れた布製品とすることができる。
【００１５】
次に、本発明による繊維炭の製造方法を説明する。炭化装置としては、特に限定されるものではないが、内部に加熱室を配置した炭化室と、炭化室内に高温の燃焼ガスを供給するための燃焼室とを備えた炭化装置を用いることが好ましい。炭化装置の炭化室に原料である天然繊維類を入れ、炭化室内に燃焼室から高温の燃焼ガスを導入して、酸素を絶った状態の炭化室内を６５０〜８００℃に加熱することにより天然繊維類を炭化する。
【００１６】
炭化温度を６５０〜８００℃とする理由は、６５０℃未満では、得られる炭化物にタール分が残留して、純粋な炭素構造が得られず、従って平均比表面積も５０ｍ２／ｇ未満と低くなるからである。また、８００℃の炭化温度でほぼ十分な炭化が進行し、満足すべき特性が得られるうえ、８００℃を超える高温にすることはコストの上昇を招き経済的に不利である。
【実施例】
【００１７】
［実施例１］
本発明に用いる好ましい炭化装置の一具体例を、図１〜２を用いて説明する。この炭化装置は、基本的には、取出口１ａを開閉する開閉蓋１ｂを備えた加熱室１と、加熱室１内に配置された炭化室２と、加熱室１の上方に配置され且つ加熱室１と耐熱区画壁５で区画された燃焼室３とで構成されている。また、耐熱区画壁５の中央部には、加熱室１と燃焼室３を連絡する連通口５ａが設けてある。尚、加熱室１は支持台４上に固定され、加熱室１と燃焼室３の内側面は耐熱性の炉材で構成されている。
【００１８】
加熱室１内に配置された炭化室２は、有底箱状の炭化室本体２ａと、炭化室本体２ａの上部開口を閉鎖するように耐熱区画壁５に懸架固定された蓋板２ｂとで構成されている。この炭化室本体２ａの一側面には水平方向に回転支軸６が固定してあり、図１に鎖線で示したように炭化室本体２ａを傾斜させ又は水平に保持して、蓋板２ｂとの間を開閉できるようになっている。尚、炭化室本体２ａ及び蓋板２ｂは、窒化珪素などのセラミックス又はステンレス鋼などの金属材料で形成されている。また、炭化室本体２ａの上部開口端部の外周面には、セラミックウールよりなる密封材７が取付けてあり、蓋板２ｂで炭化室本体２ａを閉鎖したとき乾留ガスの漏れや空気の侵入を防止するようになっている。
【００１９】
燃焼室３の外壁には燃焼バーナ８が設置され、高温の燃焼ガスを燃焼室２内に供給するようになっている。また、支持台４にはエア供給ブロア９が設置してあり、耐熱区画壁５を貫通したエア導入管１０を通して、燃焼用の空気を燃焼室３内に供給するようになっている。このエア導入管１０の内側には、下端が炭化室２内に及び上端が燃焼室３内にそれぞれ開口したガス導入管１１が同軸的に配置されていて、ガス導入管１１がエア導入管１０の一部を貫通している部分では両者の間が気密に封止されている。
【００２０】
また、加熱室１の底部には第１排気口１２が設けてあり、図２に示すように、この第１排気口１２に接続して装置外側を上方へ延びる第１排気筒１３が立設されている。一方、燃焼室３の頂部には第２排気口１４が設けてあり、この第２排気口１４と第１排気筒１３の中間部とを接続するように、第２排気筒１５が設けてある。第１排気筒１３と第２排気筒１５の接続部分には、図２に示すように、その内部に切替ダンパ１６が回動可能に支持されている。そして、この切替ダンパ１６を水平方向又は垂直方向に位置せしめることにより、燃焼室３内又は加熱室１内と外気とをそれぞれ連通させ、燃焼室３及び加熱室１内の温度を調整することができるようになっている。
【００２１】
次に、上記炭化装置を用いて、繊維炭を製造する方法を具体的に説明する。まず、図１に鎖線で示すように、回転支軸６を反時計方向に回動させることにより、炭化室本体２ａの開口部が加熱室１の取出口１ａの方向に向くように、炭化室本体２ａを傾斜させる。炭化室本体２ａに天然繊維類を入れ、回転支軸６を時計方向に回動させることにより炭化室本体２ａを移動させ、その開口部を蓋板２ｂに押し当てると共に密封材７を蓋板２ｂの下面に密着させた後、開閉蓋１ｂにより加熱室１の取出口１ａを閉鎖する。
【００２２】
続いて、エア供給ブロア９からエア導入管１０を通して空気を供給しながら、燃焼室３内において燃焼バーナ８で燃料を燃焼させる。第１排気筒１３と第２排気筒１５の接続部に設けた切替ダンパ１６は、定常状態では図２に実線で示すように第２排気筒１５を閉鎖しているので、燃焼炉３内の燃焼ガスは連通口５ａを通して下方の加熱室１内に供給される。供給された燃焼ガスは加熱室１内を加熱し、加熱室１の底部の第１排気口１２から第１排気筒１３を通って排気される。
【００２３】
この加熱室１の加熱に伴って炭化室２内が６５０〜８００℃に加熱され、酸素を絶った状態の炭化室２内の天然繊維類から水分が蒸発し、炭化されて繊維炭が得られる。同時に天然繊維類の炭化処理により熱分解ガスが発生するが、この熱分解ガスは可燃性であるから、補助燃料として炭化室２からガス導入管１１を通して上方の燃焼室３に導かれ、エア供給ブロア９から供給された空気中の酸素と反応して燃焼される。
【００２４】
尚、切替ダンパ１６は加熱室１や燃焼室３の温度調整にも使用する。即ち、加熱室１や燃焼室３の温度が過度に上昇した場合には、温度センサが検知した温度に基づいて、切替ダンパ１６を図２に鎖線で示すように水平方向に移動させて第１排気筒１５を閉鎖し、燃焼室３内の燃焼ガスの一部を第２排気口１４から第２排気筒１５を通して放出させる。また、加熱室１や燃焼室３の温度が過度に低下した場合には、切替ダンパ１６を垂直方向に移動させ、第２排気筒１５を閉鎖する。このように切替ダンパ１６の移動により、加熱室１及び燃焼室３の温度の上昇又は低下を抑制し、炭化室２内の温度を所定範囲内で一定に保持することができる。
【００２５】
炭化処理が終了すると、燃焼バーナ８及びエア供給ブロア９を止め、加熱室１及び燃焼室３の温度をおおよそ５０℃まで低下させた後、開閉蓋１ｂを開いて取出口１ａを開放する。次いで、回転支軸６を回動させて炭化室本体２ａを傾斜させ、開いた開閉蓋２ｂとの間から炭化室２内の繊維炭を回収する。
【００２６】
上記した図１〜２に示す炭化装置を用い、原料の天然繊維類として綿布を使用して、炭化温度７５０℃で実際に繊維炭を製造した。得られた繊維炭をＳＥＭ観察したところ、微細気孔を含め全体にタール分が残留せず、純粋な炭素構造を有することが分った。また、測定日本ベル（株）製のＢＥＬＳＯＲＰ１８を使用して、ＢＥＴ法により吸着温度７７Ｋで比表面積を測定した結果、その平均比表面積は９９ｍ２／ｇであった。
【００２７】
得られた繊維炭（布状及び粉状）を用いて、ホルムアルデヒドの吸着除去試験を行った。比較のために、同じ炭化装置を用いて得た高電導竹炭（炭化温度７７０℃で、純粋な炭素構造を有する）、市販の備長炭についても、同様に吸着試験を実施した。得られた結果を図３に示した。尚、図３には、空試験についても図示した。この図３の結果から、本発明による繊維炭は、炭化したままの布状でも、これを粉砕した粉状であっても、無電導竹炭や備長炭に比べて、はるかに優れた吸着性能を有していることが分る。
【００２８】
［実施例２］
上記実施例１で製造した繊維炭（布状）を用い、これを綿製の表布の裏側に入れて縫い合わせた床パットを作製した。得られた床パットについて、健常な成人を被験者とし、温熱効果試験を実施した。即ち、被験者の背中部の皮膚表面温度を、床パットの使用前、使用１５分後（床パット上に仰向けに１５分間寝て起きた直後）、及び放熱３０秒後（１５分間寝た後起き上がってから３０秒後）に、それぞれサーモグラムで測定した。また、比較のために、繊維炭を含まない通常の綿製の床パットについても、同様の試験を行なった。得られた結果を下記表１に示した。
【００２９】
【表１】
2006016699.tif 000003
【００３０】
上記の結果から分るように、本発明の繊維炭を含む床パットを用いた場合、通常の綿製の床パットに比べて、１５分間寝た直後における背中部の皮膚表面温度の上昇幅が大きく、しかも３０秒放熱後における皮膚表面温度の下降幅は小さくなった。この結果から、本発明の繊維炭を含む床パットは、優れた温熱効果を有することが分った。
【図面の簡単な説明】
【００３１】
【図１】本発明の実施に用いる炭化装置の一具体例を示す断面図である。
【図２】図１の炭化装置を一部切り欠いて示した正面図である。
【図３】本発明の繊維炭とその他の炭を用いたホルムアルデヒドの吸着除去試験結果を示すグラフである。
【符号の説明】
【００３２】
１      加熱室
２      炭化室
２ａ    炭化室本体
２ｂ    蓋板
３      燃焼室
５      耐熱区画壁
５ａ    連通口
６      回転支軸
８      燃焼バーナ
９      エア供給ブロア
１０      エア導入管
１１      ガス導入管
１２      第１排気口
１３      第１排気筒
１４      第２排気口
１５      第２排気筒
１６      切替ダンパ
【図１】
2006016699.tif 000004
【図２】
2006016699.tif 000005
【図３】
2006016699.tif 000006